(57)【要約】【課題】セルロースエーテルの製造に適した嵩密度の高い粉末パルプを生産する。【解決手段】竪型ローラミルを用いてパルプを粉砕する。このとき、粉末パルプの平均粒径を２０〜３００μｍとする。このようにして得られた粉末パルプを原料としてセルロースエーテルを製造する。【選択図】  なし【特許請求の範囲】
【請求項１】
竪型ローラミルを用いてパルプを粉砕して得られる粉末パルプにアルカリを加えてアルカリセルロースとした後に、エーテル化剤を加えることを特徴とするセルロースエーテルの製造方法。
【請求項２】
前記粉末パルプの平均粒径が２０μｍ〜３００μｍであることを特徴とする請求項１に記載のセルロースエーテルの製造方法。
【発明の詳細な説明】
【技術分野】
【０００１】
本発明は、例えば、セルロースエーテルの製造に用いられるパルプの粉末化方法に関するものである。さらに、本発明は、セルロースエーテルの製造方法にも関するものである。
【背景技術】
【０００２】
セルロースエーテルの製造には、精製された高純度のコットンリンターパルプやウッドパルプが使用され、これらのパルプをナイフミル等の粉砕機で粉砕した粉末パルプを原料とする。
パルプの微粉砕方法としては、特許文献１あるいは特許文献２に例示されるような乾燥したパルプの低温粉砕法、特許文献３に例示されるような圧縮したパルプのジェットミルを用いる粉砕法が提案されている。
【０００３】
しかし、これらの方法は、乾燥、圧縮等、粉砕の前段階が煩雑であり、大量の処理には不向きなこと、粉砕機を低温に保つための装置及び冷媒が必要なこと等の理由で工業レベルで満足できる方法ではなかった。
これらの不都合を生じない方法として、現在広く用いられているのはナイフミルによる粉砕である。
【特許文献１】特開昭５９−７５９０１号公報
【特許文献２】特公昭６４−７８２８号公報
【特許文献３】特開昭５７−９２００１号公報
【発明の開示】
【発明が解決しようとする課題】
【０００４】
通常、粉末セルロースエーテルは水等の溶媒に溶解して使用される。セルロースエーテル水溶液の未溶解繊維分は、アルカリセルロースの製造時にアルカリが粉末パルプに浸透する時の均一性に依存すると考えられている。セルロースエーテル水溶液中の未溶解繊維分は、使用上問題となる場合があり、このため、アルカリがパルプに均一に浸透すべく、アルカリ濃度が一様なアルカリセルロースを製造することが未溶解繊維分の減少には不可欠である。
【０００５】
さらに、粉末パルプへのアルカリの浸透性は、粉末パルプの粒子形状によって影響されると考えられる。ナイフミルのように主に剪断力を利用した粉砕では、パルプ粉末の微視的な形状は長い繊維状となる。繊維状の粉末は、粒子一つ当たりの表面積が小さく、アルカリと接触する機会が限られてしまい、粒子内部へのアルカリの浸透にも不利に働く。このため、パルプ粉末へのアルカリの浸透は不均一であり、内部へのアルカリの浸透は限られた範囲に留まるものと考えられる。
【０００６】
また、繊維状の粉末は絡み合って存在しているので、空隙容積が大きく、嵩密度は小さい。従って、一度のセルロースエーテルの製造に供することができるパルプの量は、反応器の容積とパルプの嵩密度により制限されるので、嵩密度の小さい繊維状粉末パルプは生産上不利となる。このため、工業的に可能なレベルで嵩密度の高い粉末パルプを生産する方法の開発が望まれていた。
【課題を解決するための手段】
【０００７】
本発明は、上記事情に鑑みなされたもので、セルロースエーテル水溶液の未溶解繊維分が減少し、同時に生産性を向上させ、安定してセルロースエーテルを得ることを目的とするものである。
本発明者らは、粉末パルプ粒子の形状は、粉砕原理に大きな影響を受けるので、剪断力を利用したナイフミルとは異なる原理のパルプ粉砕機を使用することにより、粒子形状が変化し、アルカリの浸透性が改善されうることに着目した。
【０００８】
そこで、本発明者らは、上記課題を解決するために鋭意検討した結果、竪型ローラミルを用いてパルプを粉砕し、粉末パルプとすることを特徴とするパルプの粉末化方法を発明した。
また、上記粉末化方法では、粉末パルプの平均粒径を２０μｍ〜３００μｍとするのが好ましい。
さらに、本発明では、上記方法により得られた粉末パルプを原料としてセルロースエーテルを製造する。
【０００９】
本発明の粉砕化方法では、パルプを竪型ローラミルによって粉砕し、ナイフミル等の粉砕により得られる長い繊維状の粉末パルプとは異なる形状の粉末パルプをセルロースエーテル製造原料として使用する。それによって、セルロースエーテル水溶液の未溶解繊維分が減少し、同時に生産性を向上させ、安定してセルロースエーテルを得ることができる。
【発明の効果】
【００１０】
本発明のパルプの粉末化方法によれば、工業的に有利な嵩密度の高い粉末パルプが生産性よく、しかも安定して得られる。そして、この粉末パルプを原料としたセルロースエーテルは、セルロースエーテル水溶液中の未溶解繊維分を減少することができる。
【発明を実施するための最良の形態】
【００１１】
以下、本発明で用いる竪型ローラミルの一例を、図１を用いて更に詳しく説明する。
図１は、本発明のパルプの粉末化方法を実施するための竪型ローラミルを示す斜視図である。容器１内の下部にはターンテーブル２が配置され、ターンテーブル２は回転軸３に接続されている。回転軸３は容器１の外部で図示されていないモータに連結され、ターンテーブル２を回転させる。ターンテーブル２はその円周に沿って溝４を有しており、ローラ５が溝４上に配置されている。ローラ５は、アーム６で固定され、アーム６は図示されていないシリンダに接続されて、ローラ５を溝４内に押し下げるようになっている。
【００１２】
容器１内の上部には十分に粉砕された粉末パルプと粗粉砕のパルプを分けるセパレータ７が設置されている。セパレータ７は回転軸８を有しており、回転軸８は容器１の外部でモータ９に連結されセパレータ７を回転させるようになっている。
更に、容器１の上部には原料パルプを入れる原料供給口１１、粉砕された粉末パルプを排出する製品排出口１５が設けられ、容器１の下部には容器１内に空気を送る空気供給口２０が設けられている。
【００１３】
この竪型ローラミル１０を使用して、以下のようにして原料パルプを粉末化する。すなわち、原料パルプを原料供給口１１から容器１の内部に投入すると、ターンテーブル２の上に落ち、ターンテーブル２の遠心力で溝４内に蓄積される。蓄積された原料パルプはローラ５と溝４の間で圧縮、摩砕されて粉末化される。
容器１の内部は空気供給口２０から送られた空気によって旋回上昇気流が発生して、粉末化された粉末パルプはその旋回上昇気流に乗って容器１内の上部に上がる。この時、粉砕が不十分な粗大な粉末パルプも容器内上部に上がるが、十分粉砕された粉末パルプだけがセパレータ７のスリットの内部に入って分級され、気流と共に製品排出口１５から容器１の外部に排出される。排出された粉末パルプはバッグフィルターで補集される。
【００１４】
ローラーミルは圧縮、剪断、摩砕を粉砕原理としており、パルプ粉末の微視的形状は、ナイフミルで得られるパルプ粉末よりも短い繊維状や擦りつぶし又は圧縮された粒状である。そのため空隙容積は小さくなり、ナイフミル粉砕による粉末パルプのゆるみ見掛密度が、０．０５〜０．１３ｇ／ｃｍ3であるのに対し、ローラーミル粉砕では０．１４〜０．３０ｇ／ｃｍ3と高い嵩比重を持つ粉末パルプが得られる。従って、同体積の反応容器で、一度により多量の粉末パルプをセルロースエーテルの製造に供することができる。
【００１５】
原料パルプには、セルロースエーテルの製造に通常用いるコットンリンターパルプやウッドパルプを使用することができるが、これらに限定されない。原料パルプは、適当な大きさ及び形状のもの、例えば、１〜２ｃｍ程度の四角状にチップ化したものを用いることができるが、特に限定されない。
【００１６】
なお、前記粉末パルプの平均粒径は、２０μｍ〜３００μｍ、好ましくは６０μｍ〜２００μｍである。平均粒径が２０μｍ未満だと工業的に非効率的であるばかりでなく、パルプ重合度の低下が著しく、セルロースエーテルの水溶液の粘度に影響を及ぼす。３００μｍを超えると、反応器内での流動性やアルカリセルロース製造時のアルカリ吸収性等に不利に働き、未溶解繊維分の増加の一因となる。
このようにして得られた粉末パルプからは、より均一にアルカリの浸透したアルカリセルロースが得られ、セルロースエーテル水溶液中の未溶解繊維分を減少することができる。
セルロースエーテルは、公知の方法、例えば、原料パルプに水酸化ナトリウム、水酸化カリウム等のアルカリを加えてアルカリセルロースとした後に、塩化メチル、酸化プロピレン、酸化エチレン等のエーテル化剤を加えることにより製造される。
【実施例】
【００１７】
以下、本発明を実施例及び比較例によって更に詳細に説明するが、本発明はこれらの実施例の記載に限定されるものではない。
［実施例１及び比較例１］
竪型ローラーミルとしてＩＨＩ微粉砕竪型ミル（ＩＳミル：石川島播磨重工業社製）を使用し、原料パルプを投入して粉砕した。原料パルプは、１〜２ｃｍ程度の四角状にチップ化した物を使用したが、原料パルプの形状は特に限定されるものではない。粉砕後の粉末パルプをバッグフィルターで補集した。得られた粉末パルプを原料としてヒドロキシプロピルメチルセルロースを製造した。
【００１８】
本実施例におけるセルロースエーテルの製造方法は、次の通りである。粉末パルプに水酸化ナトリウムを添加し、アルカリセルロースとした後にメトキシル基置換のための塩化メチル、ヒドロキシプロポキシル基置換のための酸化プロピレンを加えて反応させ、得られたヒドロキシプロピルメチルセルロースの残塩分が１重量％程度になるまで精製した後、含有水分が１．２重量％になるまで乾燥した。
乾燥したヒドロキシプロピルメチルセルロースをバッチ式振動ミル（Ｂ−３：中央加工機社製）で２時間粉砕した。この粉末ヒドロキシプロピルメチルセルロースを濃度２重量％の水溶液にして透光度を測定した。
【００１９】
比較のため、メッシュミル（ＨＡ−２５４２：株式会社朋来鉄工所製）を使用してパルプを粉砕した。いずれの粉砕機についても、原料パルプは、コットンリンターパルプを使用した。粉末パルプの平均粒径、嵩密度及び粉末ヒドロキシプロピルメチルセルロース（表中、「ＨＰＭＣ」と表す）の水溶液の透光度を表１に示す。
【００２０】
なお、嵩密度は、細川式パウダーテスターＰＴ−Ｅ型（細川ミクロン社製）により、次のように測定した。
細川式パウダーテスターをゆるみ見掛比重測定用にセットし、専用スコップを用いて試料の適量（約４０ｇ）をふるい上に静かに入れ、試料の流下時間が２０〜３０秒でカップ（１００ｃｍ3）に山盛りになるようにレオスタット目盛（２．５）を設定し、測定した。ブレードを垂直に立ててカップ上の余分の試料をすり落とし、カップに付着している試料粉をハケで払い落とした後、上皿天びんを用いてその重量を０．１ｇまで量り、次の式により見掛比重を算出した。
【００２１】
【数１】
2006265566.tif 000002
【００２２】
式中、Ａは試料とカップの重量（ｇ）であり、Ｂはカップの空重量（ｇ）である。
透光度は、光電比色計ＰＣ−５０型、セル長２０ｍｍ、可視光を用いて測定した。
【００２３】
［実施例２及び比較例２］
原料パルプをコットンリンターに代えて、ウッドパルプにした以外は、上記同様に行なった。
【００２４】
【表１】
2006265566.tif 000003
【００２５】
表１に示すように、ナイフミル粉砕パルプに比べ、竪型ローラミルで粉砕した粉末パルプは平均粒子径が小さく、嵩密度は高かった。また、ヒドロキシプロピルメチルセルロース水溶液の透光度は、ローラーミル粉砕パルプを使用した場合の方が高かった。
したがって、本発明の方法によりパルプを粉砕することにより、平均粒径が適度な大きさで、従来法より嵩密度が高い粉砕化パルプを得ることができ、得られた粉砕化パルプは、セルロースエーテルの製造に適したものであると言える。
【図面の簡単な説明】
【００２６】
【図１】本発明で用いることのできる竪型ローラミルの斜視図である。
【符号の説明】
【００２７】
１  容器
２  ターンテーブル
３，８  回転軸
４  溝
５  ローラ
６  アーム
７  セパレータ
９  モータ
１０  竪型ローラミル
１１  原料供給口
１５  製品排出口
２０  空気供給口
【図１】
2006265566.tif 000004